(57)【要約】布のしわを減少させる方法において、ａ）布の表面に、キャリヤ及びポリマーで造ったコーティングを形成する工程であって、該ポリマーが一般化学式：｛Ｒ3ＳｉＯ1/2｝m｛Ｏ1/2Ｓｉ（Ｒ2）Ｏ1/2｝n｛ＳｉＯ3/2Ｒ｝o｛ＳｉＯ4/2｝p｛式中、Ｒは、Ｒ1及びＰから選び；各々のＲ1は、同一であるか又は相違することがあり、１価の炭化水素基であり；各々のＰは、Ｒ3［（ＣbＨ2bＯ）zＣＯＣＲ4＝ＣＨ2］gであり；Ｒ3は、多価有機部分であり；ｇは、Ｒ3の原子価であり；Ｒ4は、水素又はメチル基であり；ｂは、２〜４であり；ｚは、１〜１０００であり；ｍ＋ｎ＋ｐ＋ｏは、１〜１００に等しく；少なくとも１つのＲは、Ｐであり；ｎは、１〜１００であり；ｎ／ｏは、１０：１より小さく；ｎ／ｐは、１０：１より小さい｝を有する重合済みアクリル化又はメタクリル化シロキサンを含有する該工程を包含する上記方法が開示される。【特許請求の範囲】
【請求項１】
布のしわを減少させる方法において、
Ａ）布の表面に、キャリヤ及びポリマーで造ったコーティングを形成する工程であって、該ポリマーが一般化学式：
｛Ｒ3ＳｉＯ1/2｝m｛Ｏ1/2Ｓｉ（Ｒ2）Ｏ1/2｝n｛ＳｉＯ3/2Ｒ｝o｛ＳｉＯ4/2｝p
｛式中、
Ｒは、Ｒ1及びＰから選び；
各々のＲ1は、同一であるか又は相違することがあり、１価の炭化水素基であり；
各々のＰは、Ｒ3［（ＣbＨ2bＯ）zＣＯＣＲ4＝ＣＨ2］gであり；
Ｒ3は、多価有機部分であり；
ｇは、Ｒ3の原子価であり；
Ｒ4は、水素又はメチル基であり；
ｂは、２〜４であり；
ｚは、１〜１０００であり；
ｍ＋ｎ＋ｐ＋ｏは、１〜１００に等しく；
少なくとも１つのＲは、Ｐであり；
ｎは、１〜１００であり；
ｎ／ｏは、１０：１より小さく；
ｎ／ｐは、１０：１より小さく；しかも、
ｍは、０〜１０である｝
を有する、重合済みアクリル化又はメタクリル化シロキサンを含有する、上記工程；
Ｂ）前記布表面を平坦化する工程；及び
Ｃ）前記布表面から前記キャリヤを取り除く工程；
を包含する、上記布のしわを減少させる方法。
【請求項２】
布表面からキャリヤを取り除く工程は周囲温度で行う請求項１に記載の方法。
【請求項３】
キャリヤは水である、請求項１に記載の方法。
【請求項４】
キャリヤは非水である、請求項１に記載の方法。
【請求項５】
非水キャリヤは、メタノール、プロパノール及びイソプロパノールから成る群から選ぶ、請求項４に記載の方法。
【請求項６】
Ｒ3は、ヒドロキシ置換アルキレンである、請求項１に記載の方法。
【請求項７】
ｚは、３〜３０である、請求項１に記載の方法。
【請求項８】
ｍ＋ｎ＋ｏ＋ｐは、２〜２０である、請求項１に記載の方法。
【請求項９】
アクリル化又はメタクリル化シロキサンは、化学式：
ＱＲ12Ｓｉ｛ＯＳｉＲ12｝x｛Ｏ−ＳｉＲ1Ｐ｝yＯＳｉＲ12Ｑ
（式中、平均アクリレート官能価が、１モル当り１を越える不飽和基であるという条件で、
ｘ及びｙは、それぞれ０又は整数であり；しかも
Ｑは、Ｒ1又はＰである）
のものである、請求項１に記載の方法。
【請求項１０】
ｙは０であり、ＱはＰである、請求項９に記載の方法。
【請求項１１】
ｇは１であり、Ｒ3は直鎖のＣ2〜Ｃ5アルキレンである、請求項９に記載の方法。
【発明の詳細な説明】
【技術分野】
【０００１】
本出願人は、２００１年４月２４日に出願された、「しわを減らすためのエマルジョン重合アクリル化シリコーン共重合体」なる名称の、米国暫定出願番号６０／２８６，３８５号に対し、「タイトル３５，米国法典，§１２０」に基づく利益を主張する。
（１．発明の分野）
本発明は、布(fabric)管理用途に有用な、水ベース製剤及び非水性ベース製剤のためのしわ(wrinkle)減少用添加剤としての、乳化重合アクリル化ポリエーテルで変性したポリジメチルシロキサンを使用することに関する。一層具体的に言えば、これらのアクリル化シリコーンは、高度に架橋されたマトリックスを含有する安定な水中シリコーン型エマルジョンであって、布基体に噴射付与されるとき、しわを取り除き、連続的膜を堆積する該エマルジョンを形成する。この膜は、乾燥した時、しわが再び形成されるのを防ぎ、触質性(tactile properties)を改善する。
【背景技術】
【０００２】
（２．関連技術の記述）
親水性アクリル化シロキサンから誘導されたポリマーのエマルジョンは、重要な性質（例えば、親水性及び再湿潤性(rewettability)）を与えると同時に、他の「シリコーン」特性（例えば、改善された審美性及び触質性(tactile properties)）を維持する。
米国特許第３，７１４，２８７号明細書は、ポリメチルシロキサン１０〜９９重量％と高分子の水溶性不飽和カルボン酸１〜９０重量％との組合せを有機質布に付与することによって、該布を洗濯している間に汚れを除去するのが容易となり、しかも、該布に優れた手触りが与えられることを開示する。この組成物は、折り目抵抗を有するアミノプラスト布樹脂と組合せれば、とりわけ良好に作用するように記載されている。典型的な配合は、ジヒドロキシルジメチロールエチレン尿素樹脂４５重量％、５００００ｃｓ．の粘度のポリジメチルシロキサン２７．５重量％、及びポリメタクリル酸２７．５重量％である。
【０００３】
米国特許第４，１５３，６４０号明細書は、末端ブロックトアルキル水素ポリシロキサンであって、該アルキル基が炭素原子を１〜４個有し、２０℃で２０〜１０００ｃＰの粘度を有し、それらポリシロキサンの［アルキル基］対［水素原子］比が１３：１〜１：１であり、該比には末端基が含まれていない該ポリシロキサン５〜４０重量部（II）の存在下での、
（Ｉａ）化学式ＣＨ2＝Ｃ（Ｒ）…ＣＯＯＲ'（Iａ）［式中、ＲはＨ又は−ＣＨ3であり、Ｒ'は炭素１〜１８のアルキル基であり、（Iａ）のエステルの少なくとも５０重量％は、Ｒ'が炭素１〜４のアルキル基のものである］のエステル７０〜９９．９重量部と、
（Ｉｂ）アクリル酸エステル、メタクリル酸エステル、マレイン酸エステル及び（又は）フマル酸エステルのω−ヒドロキシアルキルエステルであって、それらジカルボン酸がおそらく、炭素原子を１〜１２個含有するアルコールと、第２のカルボキシル基でエーテル化している該ω−ヒドロキシアルキルエステル０．１〜２０重量部と、
（Ｉｃ）他の不飽和モノマー０〜１０重量部と
のラジカル開始重合であって、（Ｉａ）、（Ｉｂ）及び（Ｉｃ）の合計が１００重量部になる該ラジカル開始重合によって、（好ましくは有機溶媒中で）変性ポリマーを製造する方法を開示する。得られた変性ポリマーと、アルキル水素ポリシロキサンのための通常の硬化剤とを含有する有機溶媒は、繊維材料を処理し、防水効果及び撥水効果を与えるのに有用であるように記載されている。
【０００４】
米国特許第４，４６４，５０６号明細書は、布を仕上げるのに適切なグラフト重合体分散液であって、水と；分散助剤と；
（Ａ）ビニル基を含有するオルガノポリシロキサン、
（Ｂ）Ｓｉ−Ｈ基を含有するオルガノポリシロキサン、及び
（Ｃ）重合性ビニルモノマー、
を含有する組成物であって、それらオルガノポリシロキサン成分の幾らかは、該ビニルモノマーの重合単位によって連結されており、該Ｓｉ−Ｈ−オルガノポリシロキサンのＳｉ−Ｈ基の幾らかは、該ビニルモノマーのモノ付加によって変性されている該組成物をラジカル重合にかけることによって生成された高分子生成物と；を含有する該グラフト重合体分散液を開示する。
【０００５】
米国特許第４，９８７，１８０号明細書は、共重合体の水性エマルジョンであって、アクリル単量体又はメタクリル単量体（例えば、アクリル酸アルキル、及びメタクリル酸アルキル）の重合媒体としての、オルガノポリシロキサンの量に対して特定の量の、ラジカル重合性基［例えば、ビニル基；又は、メルカプト置換炭化水素基（例えば、３−メルカプトプロピル基）］を有するオルガノポリシロキサンの水性エマルジョンの中で行われるエマルジョン重合によって得られる該共重合体水性エマルジョンである布仕上げ剤で処理された布材料に、柔軟性と弾性レジリエンス(elastic resilience; 弾性ひずみエネルギー)とを与えることができることを開示する。そのアクリル単量体又はメタクリル単量体は、その一部を多官能性モノマー（例えば、アクリル酸、メタクリル酸、Ｎ−メチロールアクリルアミド、メタクリル酸グリシジル、メタクリル酸２−ヒドロキシエチル等）、及び（又は）第３種のモノマー（例えば、スチレン及びアクリロニトリル）で置換することができる。そのエマルジョンは更に、架橋剤としてのオルガノ水素ポリシロキサンと架橋反応用触媒とで混合することができる。
【０００６】
米国特許第５，０８４，４８９号明細書は、不飽和炭化水素基を含有するシロキサン若しくはシロキサン前駆体と、水素化オルガノシリコン類から成る群から選ばれる機能性シリコーンと、メルカプトアルキルシラン若しくはシロキサンとの組合せ；又は、アクリル若しくはメタクリル機能性シロキサン；と一緒にヒドロキシルエンドブロックトポリジオルガノシロキサンオリゴマーをエマルジョン重合することによって調製されたシリコーンエマルジョンを開示する。生成された共重合体のエマルジョンが光開始剤と組み合わされたとき、その共重合体は、紫外線を当てることによって架橋結合をすることがある。水を除去すれば、エラストマーが生じる。そのエマルジョンは、コーティング及び封止剤を造るのに使用することができる。
【０００７】
米国特許第５，１７１，６３８号明細書は、オルガノシロキサンオリゴマーであってその分子内にケイ素原子を２０個以下有する該オリゴマーを５０００ｐｐｍ以下含む、アルケニル含有オルガノポリシロキサンの水性エマルジョンを形成し、そして、該エマルジョンをアクリレートエステルモノマーと共重合することによって調製されるオルガノポリシロキサン／アクリレートエステル共重合体のエマルジョン組成物を開示する。
米国特許第５，３００，２３７号明細書は、オルガノポリシロキサンのアミノ基をアクリル酸又はエステル化合物と反応させて、繊維処理用組成物であって、黄変からほとんど完全に免れ、同時に優れた柔軟性(softness)と平滑性(smoothness)とを有するように記載されている該組成物を提供することを開示する。
【０００８】
米国特許第５，３００，２４１号明細書は、ポリエステル繊維に柔軟性と可とう性とを与えることのできるポリエステル繊維用処理剤であって、同時にポリエステル繊維に不燃性を与える該処理剤を開示する。そのポリエステル繊維用処理剤は、炭素を経由してケイ素に結合した臭素含有有機基を有する有機基を含有する有機ケイ素化合物であって、少なくとも５重量％の臭素含量を有する該有機ケイ素化合物をベースとしている。
【０００９】
米国特許第５，５３２，０２３号及び同第５，７９８，１０７号明細書は、布（とりわけ、衣料）に使用するためのしわ減少用組成物を開示する。その組成物は、しわ減少性活性剤であって、有効量のシリコーンと有効量の膜形成性ポリマーとで造られている該活性剤；及び液体キャリヤ；を含有する。該組成物は、デンプンも、加工デンプンも、それらの混合物も実質的に含有せず、その結果として、布上に約３．３×１０7パスカルを越える、損失弾性率の格差(Loss Modulus Difference)を生じる。該組成物は、噴霧ディスペンサー(spray dispenser)であって、しわ減少性組成物を用いて布の処理を容易にすることのできる製品を創り出すことができる該ディスペンサーの中に組み入れることができる。該組成物中のしわ減少性活性剤は、綿１００％ブロードクロスの小片と一定体積のしわ減少性活性剤試料とを使用する動的機械分析(Dynamic Mechanical Analysis)によって決定することができる。
【００１０】
米国特許第５，６１２，４３３号明細書は、繊維用撥水剤であって、１個のラジカル重合性基を有するオルガノポリシロキサン化合物と；主メンバーとしての、アクリレート、メタクリレート又はそれらの混合物を含有するラジカル重合性モノマーと；のラジカル共重合反応によって調製されるアクリル−シリコーングラフト共重合体を含有する該撥水剤を記述する。
【００１１】
有機アクリレートと共重合したアクリル化ポリシロキサン類及びそれらのエマルジョンであって、該シロキサン及びアクリレートが基体(substrate)に付与されて表面の上に直接重合されているものは既知である。例えば、米国特許第５，６３５，５４６号明細書は、ねじ込み式機械ファスナー(threaded mechanical fastener)の噛み合わせ可能な弛み止め部材(threadlocking engageable members)のために有用性を持つ硬化性組成物であって、水性媒体中で乳化された反応性シリコーン（メタ）アクリレート（任意的に、重合性非シリコーン（メタ）アクリレートのモノマー又はオリゴマーを更に含有する）と；該反応性シリコーン（メタ）アクリレートを硬化するのに初期に効果的であるマイクロカプセル化ペルオキシ開始剤と；を含有する該硬化性組成物を開示する。補足的噛み合い構造(complimentary engagement structure)と連動的に噛み合うことのできる連動可能部分(matable part)の噛み合い表面(engagement surface)の少なくとも一部に、マイクロカプセル化ペルオキシ開始剤を含有する、反応性シリコーン（メタ）アクリレートの水性エマルジョンを付与して、エマルジョンで被覆された噛み合い表面を生じさせ；前記のエマルジョン被覆済み噛み合い表面を乾燥して、その上に乾燥済みコーティングを形成し；その後、上に前記乾燥済みコーティングを有する前記表面を、前記補足的噛み合い構造と噛み合わせて、前記マイクロカプセル化ペルオキシ開始剤を取り除き、前記の連動可能部分と補足的噛み合い構造とを結合する；ことによって、前記硬化性組成物は、接着により結合する噛み合い可能な構造部分のために有効に使用することができる。
【００１２】
米国特許第５，９６８，４０４号及び同第６，００１，３４３号明細書は、無生物表面（とりわけ、布）上で使用するのが好ましい、安定した水性の臭気吸収性且つしわ制御性の組成物を開示する。該組成物は、可溶化された水溶性の非複合化シクロデキストリンの組成物約０．１重量％〜約２０重量％と、（１）シクロデキストリン相溶性の界面活性剤；（２）シクロデキストリン相溶性の抗菌活性剤；及び（３）それらの混合物；から成る群から選ばれる、該組成物の性能を改善するのに効果的な量の少なくとも１種の成分とを含有する。該組成物はまた、布油剤(fabric lubricant)、保形ポリマー、親水性可塑剤、リチウム塩、又はそれらの混合物であるしわ制御剤をも含有する。親水性香料は受入れ(acceptance)を改善する。該組成物は任意的に、低分子量のポリオール；臭気の制御を助ける金属塩；湿潤剤；等を含有することがある。該組成物は本質的に、布に染みを付けるか又は布を汚す物質は如何なる物も含有していない。該組成物は、（とりわけ、噴霧容器からの）小さい粒径の液滴として付与するのが好ましい。前記のシクロデキストリン／界面活性剤の組合せは、単独であるか又は他の諸成分との組合せると、抗菌作用を改善するように記載されている。
【００１３】
米国特許第６，２０１，０９３号明細書は、アミノ基又はアンモニウム基を有するビニル化合物を、少なくとも１個のメルカプト基を有するポリオルガノシロキサンの上にラジカル重合させることによって得られる、水溶性の（即ち、容易に分散可能な）アミノ官能性ポリオルガノシロキサンを開示する。それらアミノ官能性ポリオルガノシロキサンは、布仕上げ助剤、界面活性剤及び乳化剤として適切であるように記載されている。
米国特許第６，２０７，７８２号明細書は、アクリル化親水性ポリシロキサン；及び、それらとアクリレート／メタクリレートのコモノマーとの共重合体；から形成された重合体であって、溶媒中、ラジカル触媒重合によって形成された該重合体のエマルジョンと分散液を開示する。そのような重合体は、布の仕上げ、及びコーティングの配合の他、個人医療用途において有用性を有するように記載されている。
【００１４】
ＷＯ２０００００８２４９号パンフレットは、接着性のブロック又はグラフトシリコーンポリマーと、水と、可溶化剤（例えば、アニオン性及び（又は）非イオン性界面活性剤）５％以下とを含有するしわ減少性組成物を開示する。
ＪＰ０９２１７２８２Ａ２公報は、水性エマルジョン中で、オルガノシロキサン化合物に、アルキル（メタ）アクリレートエステル、不飽和カルボン酸、及び他のビニル化合物をグラフトすることによって得られるグラフトオルガノシロキサンコンディショナーを開示する。水性分散液中で、ビニルフェニルメチルジメトキシシランを、オクタメチルシクロテトラシロキサンと重合させ、そして、得られたオルガノシロキサンを、アクリル酸、アクリル酸ブチル、メタクリル酸メチル及びスチレンとグラフトすれば、布コンディショナーとして有用であると記載されているポリマーエマルジョンが与えられる。
前記の開示内容は、言及することによってそっくりそのまま本明細書に組み入れる。
【発明の開示】
【課題を解決するための手段】
【００１５】
（発明の概要）
本発明は、布管理用途に有用な、水ベース及び非水性ベースの製剤のためのしわ減少用添加剤としての、エマルジョン重合アクリル化ポリエーテルで変性したポリジメチルシロキサンを使用することに関する。
【００１６】
一層詳しく言えば、本発明は、布のしわ(wrinkles in fabric)を減少させる方法において、
Ａ）布の表面に、キャリヤ(carrier)及びポリマーで造ったコーティングを形成する工程であって、該ポリマーが一般化学式：
｛Ｒ3ＳｉＯ1/2｝m｛Ｏ1/2Ｓｉ（Ｒ2）Ｏ1/2｝n｛ＳｉＯ3/2Ｒ｝o｛ＳｉＯ4/2｝p
｛式中、
Ｒは、Ｒ1及びＰから選び；
各々のＲ1は、同一であるか又は相違することがあり、１価の炭化水素基であり；
各々のＰは、Ｒ3［（ＣbＨ2bＯ）zＣＯＣＲ4＝ＣＨ2］gであり；
Ｒ3は、多価有機部分(polyvalent organic moiety)であり；
ｇは、Ｒ3の原子価であり；
Ｒ4は、水素又はメチル基であり；
ｂは、２〜４であり；
ｚは、１〜１０００であり；
ｍ＋ｎ＋ｐ＋ｏは、１〜１００に等しく；
少なくとも１つのＲは、Ｐであり；
ｎは、１〜１００であり；
ｎ／ｏは、１０：１より小さく；
ｎ／ｐは、１０：１より小さく；しかも、
ｍは、０〜１０である｝
を有する、重合済みアクリル化又はメタクリル化シロキサンを含有する、上記工程；
Ｂ）前記布表面を平坦化する工程(smoothing)；並び
Ｃ）前記布表面から前記キャリヤを取り除く工程；
を包含する、上記布のしわを減少させる方法に向けられている。
【００１７】
（好ましい諸具体例の記述）
本発明は、ポリエーテル変性ポリシロキサン類のラジカル重合済みアクリレート／メタクリレート；及び、有機アクリレートとそれらの共重合体の他；これらのポリマーを含有するエマルジョン；を利用する。それらシロキサンは、ペンダント(pendant)ポリエーテル官能性を持つシロキサン主鎖であって、ポリエーテルがアクリレート又はメタクリレートの官能性でキャップされている(encapped)該シロキサン主鎖を有する。その主鎖は、直鎖、分枝又は環状であることがある。これらのアクリル化シロキサンは次いで、溶媒中で重合して、ラテックスのエマルジョンを形成する。
【００１８】
アクリル化シロキサン又はメタクリル化シロキサンは、化学式：
｛Ｒ3ＳｉＯ1/2｝m｛Ｏ1/2Ｓｉ（Ｒ2）Ｏ1/2｝n｛ＳｉＯ3/2Ｒ｝o｛ＳｉＯ4/2｝p    (I)
｛式中、Ｒは、Ｒ1及びＰから選び；各々のＲ1は、同一であるか又は相違することがあり、それぞれ１価の炭化水素基であり；各々のＰは、Ｒ3｛（ＣbＨ2bＯ）zＣＯＣＲ4＝ＣＨ2｝gであり；Ｒ3は、ヒドロキシ置換アルキレンであることもある多価有機部分であり；ｇは、Ｒ3の原子価であり；Ｒ4は、水素又はメチル基であり；ｂは、２〜４（好ましくは２〜３）であり；ｚは、１〜１０００（好ましくは３〜３０）であり；また、ｍ＋ｎ＋ｐ＋ｏは、１〜１００（好ましくは２〜２０）に等しく；少なくとも１つのＲは、Ｐであり；ｎは、１〜１００であり；ｎ／ｏは、１０：１より小さく；ｎ／ｐは、１０：１より小さく；しかも、ｍは、０〜１０である｝によって表すことができる。
【００１９】
アクリル化又はメタクリル化シロキサンは、化学式：
ＱＲ12Ｓｉ｛ＯＳｉＲ12｝x｛Ｏ−ＳｉＲ1Ｐ｝yＯＳｉＲ12Ｑ    (II)
（式中、平均アクリレート官能価(functionality)が、１モル当り１を越える不飽和基であるという条件で、
ｘ及びｙは０又は整数であり、好ましくはｘ及びｙはそれぞれ０〜１００であり、最も好ましくは０〜２５であり；Ｑは、Ｒ1又はＰであることがある）のものであるのが好ましい。好ましい具体例では、ｙは０であり、ＱはＰである。
Ｒは好ましくは、Ｃ1〜Ｃ4のアルキル、アリール、又はアルカリール（例えば、メチル、エチル、プロピル、イソプロピル、ブチル、イソブチル、ｓｅｃ−ブチル、ｔｅｒｔ−ブチル、フェニル、ナフチル、トリル、キシリル、エチルフェニル等）である。Ｒは更に好ましくは、メチル、エチル、フェニル、又はエチルフェニルである。Ｒは好ましくは、アクリレートとは反応しない、ヘテロ原子の置換基を含有することがある。
【００２０】
Ｐは、ケイ素原子に対し、アルキル架橋由来の幾つかのポリエーテル枝分かれ鎖で枝分かれしていることがある。例えば、Ｐは、シロキサン主鎖の上にヒドロシレート化されエステル化された、アルコキシル化トリメチロールプロパンモノアリルエーテルであることがある。Ｐのための、他の多価前駆体は、ヒドロシレート化され、アルコキシル化され、エステル化されている場合があり、グリセロールモノアリルエーテル、ペンタエリトリトールアリルエーテル、トリイソプロパノールアミンアリルエーテル等である。好ましい具体例において、ｇは、１であり、Ｒ3は直鎖のＣ2〜Ｃ5のアルキレン（例えば、メチレン、エチレン、プロピレン、ブチレン、ペンチレン、及び前述の異性体）であり、最も好ましくはＣ2〜Ｃ3（例えば、エチレン、プロピレン、及びイソプロピレン）である。
Ｐの中のポリエーテルは全てが同一である必要はない。好ましいＰの構造は、酸化アルキレン（ＣbＨ2bＯ）の８０重量％より多い酸化エチレン（ｂ＝２）含量を有する。一層好ましくは、酸化アルキレン鎖の全てが酸化エチレンである。
【００２１】
化学式（Ｉ）のアクリレートは、ポリエーテルポリシロキサン共重合体であって、ポリエーテルが非加水分解性Ｓｉ−Ｃ結合を通してシロキサンの主鎖に付いている該共重合体から誘導される。更に、それらポリエーテルは、ヒドロキシル基が該アクリレートと（トランス）エステル化することができるように、キャップされていない状態で(uncapped)あるべきである。これらポリエーテルポリシロキサンは市販されている。
エステル化は、ブレンステッド酸が出発アクリレートである場合、該ブレンステッド酸に触媒作用を受ける。エステルを使用する場合、トランスエステル化(transesterification)に触媒作用を与えるために、酸又は塩基を使用することができる。
【００２２】
アクリル化シリコーン共重合体は、重合してポリマー（ラテックス）を形成するか；又は、所望により、他のコモノマー（例えば、他のエステル）と一緒に共重合体を形成する。その重合は、アクリレートを重合する上で、当該技術で知られている種々の溶媒、触媒及び温度で行うことができる。その重合は、膜を形成する表面で行うべきでない。むしろ溶媒中での重合によって、膜形成よりも一層広い有用性を持つ架橋されたラテックスゲルの製造が可能となる。エマルジョンは、溶媒中のポリマーを９０重量％まで、好ましくは５０重量％未満で含有することができる。適切な溶媒には、極性溶媒（例えば、水及びアルコール）、及び非極性溶媒（例えば、多くの炭化水素、又は低分子量の環状若しくは直鎖のポリジメチルシロキサン類）が包含される。そのようなポリジメチルシロキサン類は好ましくは、２５℃で１００ｃＳｔ未満の粘度を有すべきである。
【００２３】
化学式（Ｉ）の化合物と一緒に共重合体を形成するのに、有機アクリレート又は有機メタクリレートであれば如何なるものも使用することができる。従って、例えば、アクリル酸及びメタクリル酸又はそれらの誘導体（例えば、エステル、亜硝酸塩、及びアミド）を使用することができる。エステルが好ましい。利用することのできるそれらアクリレートの特定の例には、アクリル酸メチル、アクリル酸エチル、アクリル酸ブチル、アクリル酸アミル、アクリル酸２−エチルヘキシル、アクリル酸シクロヘキシル、アクリル酸ビニル、アクリル酸アリル、アクリル酸ヒドロキシエチル、アクリル酸ペルフルオロエチル、アクリル酸イソボルニル、アクリル酸フェノキシエチル、ジアクリル酸テトラエチレングリコール、ジアクリル酸トリプロピレングリコール、トリアクリル酸トリメチロールプロパン等が包含される。それら共重合体を造るのに、単一のアクリレート、又は複数のアクリレートの種々の組合せを使用することができる。
【００２４】
ポリエーテル変性ポリシロキサンのアクリレート／メタクリレートと有機アクリレートの共重合体は、該ポリシロキサンを１〜９９重量％、好ましくは２０〜９０重量％、一層好ましくは該ポリシロキサンを５０〜８０重量％含有することがある。
重合されたアクリレート／メタクリレートポリエーテルポリシロキサンの共重合体及び（又は）それらと有機アクリレート（即ち、ラテックス）の共重合体を含有するエマルジョンであって、水を蒸発させることによって、優れた触質性と優れた完全性(integrity)とを有する膜を形成するそれらエマルジョンを生成することも本発明の目的である。これらエマルジョンは、実際、ラテックスの分散液となる場合がある。
【００２５】
そのようなエマルジョンを調製するための１つの特定の方法は、
１．シロキサン５〜５０重量％と、非イオン界面活性剤（例えば、アルキルアリール−ポリオキシエチレン付加物、及びアルキルエトキシレート）、アニオン界面活性剤（例えば、カルボン酸塩、硫酸塩、スルホン酸塩、アルキルアリールスルホン酸塩、アルキルリン酸塩）から選ばれる乳化剤とを使用しながら、化学式（Ｉ）によって定義されるポリエーテルポリシロキサン共重合体のアクリレート／メタクリレートを、別個の有機アクリレートを使用するか又は使用しないで、分散させて、分散済みシロキサン相を１０〜５０％含有する安定なエマルジョンであって、キサン又はグアールガム(guar gum)、ゼラチン、及びセルロース誘導体のような一般的な濃厚剤(thickener)の付加によってさらに安定化されうる該エマルジョンを形成する工程と、
２．水溶性又は油溶性の過酸化物（例えば、過酸化水素、過硫酸アンモニウム、過硫酸カリウム）；種々の有機ペルオキソ基含有触媒［例えば、ジアルキルペルオキシド（例えば、ジイソプロピルペルオキシド、ジラウリルペルオキシド、ジ−ｔ−ブチルペルオキシド、若しくはジクミルペルオキシド）］；アルキル水素ペルオキシド（例えば、ｔ−ブチル水素ペルオキシド、ｔ−アミル水素ペルオキシド、若しくはクミル水素ペルオキシド）；ジアシルペルオキシド（例えば、アセチルペルオキシド、ラウロイルペルオキシド、若しくはベンゾイルペルオキシド）；ペルオキシ酸エステル（例えば、エチルペルオキシベンゾエート）；又はアゾ化合物（例えば、２−アゾビス（イソブチロニトリル））；の群から選ばれるラジカル触媒を、前記エマルジョンに添加する工程と、
３．前記触媒によって決まるが、ラジカル反応を開始するのに必要な温度又はそれ以上の温度（典型的には、約４０〜約１００℃）に、約１時間〜約１０時間の間、又は不飽和基が消費されるまで、前記エマルジョンを加熱する工程と、
を包含する。
【００２６】
もう１つの方法として、油中水型エマルジョン、とりわけポリシロキサン中水型エマルジョンは、水とアニオン界面活性剤（例えば、ドデシル硫酸ナトリウム）とラジカル触媒とを水性相中で混合し；次いで、アクリル化／メタクリル化ポリエーテルポリシロキサン共重合体を添加し；次いで、撹拌した該水性相に、ポリシロキサンとシリコーン界面活性剤とを添加する；ことによって調製する。アニオン界面活性剤のＨＬＢは、比較的大きい（即ち、約１５より大きい）のが望ましく、また、シリコーン界面活性剤のＨＬＢは、約４〜９の間であるのが望ましい。適切なシリコーン界面活性剤の例には、［クロンプトン社(Crompton Corp.)の系列であるＯＳｉスペシャルティーズ(OSi Specialties)から入手できる］「ＳＩＬＷＥＴ  Ｌ−７６２２」及び「ＳＩＬＷＥＴ  ＦＺ２１０８」が包含されるが、それらに限定されない。予備形成済みエマルジョンは、少なくとも約８０〜９０℃に約２〜４時間の間加熱する。該共重合体は、該エマルジョンの２０〜６０重量％で存在するのが望ましく、内部水性相(internal aqueous phase)は、該エマルジョンの５〜２５重量％で存在するのが望ましい。ポリシロキサンは、該エマルジョンの２５〜７５重量％で存在するのが望ましい。界面活性剤の量は必要に応じ、各々の場合のために決定する。
【００２７】
典型的な用途において、アクリル化シリコーン共重合体エマルジョンは、適切なキャリヤに、典型的には０．０１％ｗ／ｗ〜５０％ｗ／ｗ、一層好ましくは０．１％ｗ／ｗ〜５％ｗ／ｗで分散させた。
水は、大抵の用途のために好ましいキャリヤであるが、例えば、アルコール（例えば、メタノール、エタノール、プロパノール、イソプロパノール等）のような他のキャリヤもまた、本発明では有用である。液体キャリヤの典型的な濃度は、９９．９９％ｗ／ｗ〜５０％ｗ／ｗ、一層好ましくは９９．９％〜９５％ｗ／ｗである。有機キャリヤを使用すれば、布を一層速く乾燥させるのに役立つという更なる利点を提供する。
【００２８】
噴霧ディスペンサー（噴霧器）は、天然及び合成の布又は基体の処理を容易にするために使用するのが好ましい。それら布又は基体には、綿、リネン(linen)、羊毛、絹、レーヨン、ポリエステル、又はそれらの混合物が包含されることがある。
典型的な用途では、布の小片は裏板(backboard)に固定し、適切なキャリヤに分散させたしわ減少剤を、８インチの距離から布基体に均一に付与する。この付与(application; 施与; 塗布)は、布の約５０重量％までを、好ましくは約１０重量％〜約３０重量％の該溶液で湿らすように行う。その布の底部角は、１０秒間、ぴんと張った状態に保持し、次いで、周囲条件下で空気乾燥する。
【００２９】
しわ減少の評価は、標準照明条件下で行う。２個の、バッフル(baffles)なし蛍光灯４フィート型Ｆ９６ＣＷ（白色）予熱迅速起動光(preheat rapid start lights)を、床から８フィートの観察領域の上に直接吊るした。それら蛍光灯は、ボード(board)を観察するための唯一の光源であった。試料の前に直接立ち、観察ボードから４フィート離れて、観察を行った。しわ減少の程度は、０＝「しわなし」、１＝「僅かにしわが寄っている」、２＝「中程度にしわが寄っている」、及び３＝「著しくしわが寄っている（対照と同じ）」という格付け割り当てを使用し、同一布で造った非処理小片と比較することによって、決定した。
本発明の利点及び重要な特徴は、次の諸例から一層明白になるであろう。
【００３０】
（例１）
（水性キャリヤに入っているシリコーンを使用するしわ減少化）
水性製剤に入っている、オルガノ変性シリコーン及びアクリル化ポリエーテル変性ポリジメチルシロキサンのエマルジョンのしわ減少性能を評価した。典型的な実験において、所望の添加剤（表１を参照）５重量％を、水に溶解して分散させた。得られた試料の、布（ＢＷＯＦ）の３０重量％を、その布の小片に噴霧付与して、周囲条件で乾燥させた。種々のシリコーン添加剤の性能は、（Ａ）市販の対照［しわ減少性ダウニー(Downey)］、及び（Ｂ）純キャリヤ（水）に対して評価した。結果は表２に示す。
【００３１】
2005500442.tif 000002
添加剤Ｃは、乳化重合ＡＢＡ型アクリル化ポリエチレングリコール変性ポリジメチルシロキサンである。
【００３２】
2005500442.tif 000003
Ａ*−市販の対照
Ｂ**−水性キャリヤ
【００３３】
（例２）
（種々の濃度のアクリル化ポリエーテル変性ポリジメチルシロキサンの性能）
例１のアクリル化ポリエーテル変性ポリジメチルシロキサンのエマルジョンの性能は、種々の濃度で評価した。アクリル化ポリエーテル変性ポリジメチルシロキサンエマルジョン１５〜２０重量％を含む分散液を水に分散させて、布の上に噴霧付与し、周囲条件下で乾燥させた。しわ減少の結果は、表３にまとめる。
【００３４】
2005500442.tif 000004
Ａ*−市販の対照
Ｂ**−水性キャリヤ
【００３５】
（例３）
（柔軟性の評価）
しわ減少の他に、前記水性ベース製剤を使用して得られた、布の小片の柔軟性は、所望の添加剤１重量％で評価した。柔軟性の評価は、ハンドパネル(hand panel)で行い、試験を行ったそれら布は、スライド尺度（即ち、８は「最も柔軟である」であり、１は「最もざらざらしている」である）を用いて、「最も柔軟である」から「最もざらざらしている」までランク付けを行った。その結果は、表４にまとめる。
【００３６】
2005500442.tif 000005
＊    市販の対照
＊＊  非処理布
【００３７】
（例４）
（布の汚染性に及ぼすアクリル化ポリエーテル変性ポリジメチルシロキサンのエマルジョンの影響）
アクリル化ポリエーテル変性ポリジメチルシロキサンのエマルジョン（表１の添加剤Ｃ）１重量％を水に分散させ、種々の布基体の上に噴霧付与して、該布の汚染性(staining)又は斑点発生(spotting)を評価した。結果は、表５にまとめる。
【００３８】
2005500442.tif 000006
【００３９】
このように、アクリル化ポリエーテル変性ポリジメチルシロキサンのエマルジョンを含有する全ての製剤は、他のシリコーン添加剤を含有する類似の製剤に対するしわ減少化及び柔軟性を基準にすると、一層優れた性能を提供する。
【００４０】
（例５）
（非水キャリヤに入れたシリコーンを使用するしわ減少化）
例１の添加剤の非水溶液又は非水分散液のしわ減少性能をも評価した。例１に記述する方法と類似の方法で、所望の添加剤５重量％を、エタノールに溶解するか又は分散させて、布の小片（３０％ＢＯＷＦ）に噴霧付与し、周囲条件下で乾燥させた。不完全非水性の市販対照（Wrinkle Eraser）に対する、種々のシリコーン添加剤の結果を、表６にまとめる。
【００４１】
2005500442.tif 000007
＊    市販の対照
＊＊  有機キャリヤ
【００４２】
（例６）
（柔軟性の評価）
例３と類似の方法によって、所望の添加剤１重量％で、非水性ベース製剤を使用した、布の小片の柔軟性を、市販の水性対照に対して評価した。結果は表７にまとめる。
【００４３】
2005500442.tif 000008
＊    市販の対照
＊＊  非処理布
【００４４】
本発明の基礎にある諸原理から逸脱することなく多くの変形及び一部変更を行うことができることを考慮すれば、本発明に与えられるべき保護の範囲を理解するためには、特許請求の範囲を参照すべきである。
【国際公開パンフレット】
2005500442.tif 000009
2005500442.tif 000010
2005500442.tif 000011
2005500442.tif 000012
2005500442.tif 000013
2005500442.tif 000014
2005500442.tif 000015
2005500442.tif 000016
2005500442.tif 000017
2005500442.tif 000018
2005500442.tif 000019
2005500442.tif 000020
2005500442.tif 000021
2005500442.tif 000022
2005500442.tif 000023
2005500442.tif 000024
2005500442.tif 000025
2005500442.tif 000026
2005500442.tif 000027
2005500442.tif 000028
2005500442.tif 000029
2005500442.tif 000030
2005500442.tif 000031
2005500442.tif 000032
【国際公開パンフレット（コレクトバージョン）】
2005500442.tif 000033
【国際調査報告】
2005500442.tif 000034
2005500442.tif 000035